(57)【要約】【課題】本発明は、イオン性液体を含んでなる印刷組成物、これを用いた印刷方法、これを用いて形成されたパターンに関する。【解決手段】本発明にかかる印刷組成物は、微細線幅のパターンを提供するのに有用である。
2013532195.tif 000002
【特許請求の範囲】
【請求項１】
イオン性液体を含んでなる、印刷組成物。
【請求項２】
溶媒をさらに含んでなることを特徴とする、請求項１に記載の印刷組成物。
【請求項３】
前記イオン性液体が、印刷組成物全体の０．１〜１０重量％であることを特徴とする、請求項２に記載の印刷組成物。
【請求項４】
前記溶媒が、メタノール、エタノール、イソプロパノール、１−メトキシプロパノール、ブタノール、エチルヘキシルアルコールおよびテルピネオールを含んでなるアルコール類；エチレングリコール、グリセリンのようなグリコール類；エチルアセテート、ブチルアセテート、メトキシプロピルアセテート、カルビトールアセテート、エチルカルビトールアセテートのようなアセテート類；メチルセロソルブ、ブチルセロソルブ、ジエチルエーテル、テトラヒドロフランおよびジオキサンを含んでなるエーテル類；メチルエチルケトン、アセトン、ジメチルホルムアミドおよび１−メチル−２−ピロリドンを含んでなるケトン類；ヘプタン、ドデカン、パラフィンオイル、ミネラルスピリットのような炭化水素系、ベンゼン、トルエンおよびキシレンを含んでなる炭化水素類；からなる群から選択されてなる一種又はこれらの二種以上の混合溶媒であることを特徴とする、請求項２に記載の印刷組成物。
【請求項５】
機能性材料をさらに含んでなることを特徴とする、請求項１に記載の印刷組成物。
【請求項６】
前記機能性材料が、導電性材料、絶縁性材料および半導体性材料の少なくとも１種をさらに含んでなることを特徴とする、請求項５に記載の印刷組成物。
【請求項７】
溶媒および機能性材料をさらに含んでなることを特徴とする、請求項１に記載の印刷組成物。
【請求項８】
前記印刷組成物の総重量を基準として、前記イオン性液体が０．０１〜１０重量％、前記溶媒が５〜８０重量％、および前記機能性材料が１５〜９０重量％の量で含んでなることを特徴とする、請求項７に記載の印刷組成物。
【請求項９】
前記イオン性液体の融点（ｍｅｌｔｉｎｇ  ｐｏｉｎｔ）が１００℃以下であることを特徴とする、請求項１に記載の印刷組成物。
【請求項１０】
前記イオン性液体の沸点（ｂｏｉｌｉｎｇ  ｐｏｉｎｔ）が３００℃以上であることを特徴とする、請求項１に記載の印刷組成物。
【請求項１１】
前記イオン性液体が、下記式で表示されるシリコーン樹脂への吸収度(ＳＰ)が約１以下であることを特徴とする、請求項１に記載の印刷組成物。
［式］
ＳＰ＝（浸漬後の長さ−浸漬前の長さ）／（浸漬前の長さ）×１００
【請求項１２】
前記イオン性液体が、下記化学式１〜４で表示される陽イオンの１種以上を含んでなることを特徴とする、請求項１に記載の印刷組成物。
【化１】
2013532195.tif 000006
【化２】
2013532195.tif 000007
［化３］
［ＮＲ１Ｒ２Ｒ３Ｒ４］＋
［化４］
［ＰＲ１Ｒ２Ｒ３Ｒ４］＋
（Ｒ１〜Ｒ４は、それぞれ炭素数１０以下のアルキル基またはエーテル結合を含んでなる基または水素である。）
【請求項１３】
前記イオン性液体が、ＡｌＣｌ４、Ｃｌ、Ｂｒ、Ｉ、ＮＯ３、ＳＯ４、ＣＦ３ＣＯＯ、ＣＦ３ＳＯ３、ＢＦ４、ＰＦ６、ＳｂＦ６および［Ｘ（ＹＯｍＲｆ）ｎ］（式中、Ｒｆは、炭素数１〜４のパーフルオロアルキル基であり、Ｙは、ＣまたはＳであり、Ｘは、ＮまたはＣであり、前記ｍは、ＹがＣの場合には１で、ＹがＳの場合には２であり、前記ｎは、Ｘが窒素の時に２で、Ｘが炭素の時３である）からなる群より選択される陰イオンを１種以上含んでなることを特徴とする、請求項１に記載の印刷組成物。
【請求項１４】
前記イオン性液体が、１−ブチル−３−メチル−イミダゾリウムアセテート、１−エチル−３−メチル−イミダゾリウムアセテート、１−ブチル−１−メチル−ピロリジニウムビス（トリフルオロメチルスルホニル）イミド、１−ブチル−３−メチル−イミダゾリウムエチルスルフェート、１−ブチル−３−メチル−イミダゾリウムメタンスルホネート、１−ブチル−３−メチル−イミダゾリウムトリフルオロメタンスルホネート、１−エチル−３−メチル−イミダゾリウムトリフルオロメタンスルホネート、１−ブチル−３−メチルイミダゾリウムヘキサフルオロホスフェートおよび１−ブチル−３−メチルイミダゾリウムテトラボレートからなる群より選択された１種以上を含んでなることを特徴とする、請求項１に記載の印刷組成物。
【請求項１５】
前記印刷組成物の粘度が３ｃｐｓ〜３０，０００ｃｐｓであることを特徴とする、請求項１に記載の印刷組成物。
【請求項１６】
請求項１〜１５の何れか一項に記載の印刷組成物を基材上に印刷するステップを含んでなることを特徴とする、印刷方法。
【請求項１７】
グラビア、グラビアオフセット、リバースオフセットまたはインクジェット法を用いることを特徴とする、請求項１６に記載の印刷方法。
【請求項１８】
請求項１〜１５の何れか一項に記載の印刷組成物を用いて形成されていることを特徴とする、パターン。
【請求項１９】
前記パターンが、粒子性を有することを特徴とする、請求項１８に記載のパターン。
【請求項２０】
前記パターンの線幅と線高さの比率（線高さ／線幅）が、０．３以下であることを特徴とする、請求項１８に記載のパターン。
【請求項２１】
前記パターンの線幅が０．１〜３０マイクロメートルであり、
前記パターンの線高さが６マイクロメートル以下であることを特徴とする、請求項１８に記載のパターン。
【発明の詳細な説明】
【技術分野】
【０００１】
本発明は、印刷組成物およびこれを用いた印刷方法に関する。より具体的には、本発明は、微細線幅の実現が可能な印刷組成物およびこれを用いた印刷方法に関する。本出願は、２０１０年８月１６日付で韓国特許庁に提出された韓国特許出願第１０−２０１０−００７８９７３号の出願日の利益を主張し、その内容の全ては本明細書に組み込まれる。
【背景技術】
【０００２】
パターンを形成するための方法には、フォトリソグラフィ法などのように間接的なパターン形成方法と、対象基板上にパターンを直接印刷する方法のように直接的なパターン形成方法とがある。
【０００３】
間接的なパターン形成方法は、下記のような工程で進行することができる。まず、基板上に形成された膜にフォトレジストを均一に塗布し、これを選択的に露光、現像処理してフォトレジストパターンを形成する。次いで、フォトレジストパターンをマスクとして前記膜をエッチングすることによりパターンを転写する。その後、フォトレジストを剥離液で除去する。
【０００４】
このような間接的なパターン形成方法は、パターンを形成しようとする膜のほか、フォトレジスト物質および剥離液を用いることにより、前記フォトレジスト物質および剥離液費用およびこれらの廃棄費用による工程費用の上昇をもたらす。また、前記材料の廃棄に伴う環境汚染の問題がある。また、前記間接的な方法は、工程数が多く複雑で、時間および費用が多くかかり、フォトレジスト物質を十分に剥離することができない場合、最終製品で不良が発生するなどの問題があった。
【０００５】
一方、パターンを直接印刷する方法の場合、印刷工程の途中に印刷組成物の乾燥による印刷性の可否が微細線幅の実現に大きな影響を与える。具体的には、微細線幅のパターンを直接印刷する場合、線幅の厚いパターンを印刷する場合に比べて線高さおよび線幅が小くなるため、印刷工程の途中に溶媒が大気中に揮発したりシリコーンブランケットに吸収され、印刷組成物が乾燥する問題が極大化される。大気中への溶媒の乾燥が速過ぎる場合、ドクタリング（ｄｏｃｔｏｒｉｎｇ）時にクリシェ上でインク組成物が乾燥することにより残膜が発生し、これにより、パターン転写時、例えば、オフ（ｏｆｆ）時に印刷ムラの問題が発生する。一方、シリコーンブランケットへの溶媒の吸収が多過ぎると、ブランケット表面での印刷組成物の乾燥により、セッティング（ｓｅｔｔｉｎｇ）時に基材への転写不良が発生することがある。
【発明の概要】
【発明が解決しようとする課題】
【０００６】
従来技術の問題を解決するために、本発明では、微細線幅を有するパターンを提供可能な印刷組成物およびこれを用いた印刷方法を提供することを目的とする。
【課題を解決するための手段】
【０００７】
本発明の一実施態様は、イオン性液体を含んでなる印刷組成物を提供する。
【０００８】
本発明の他の実施態様は、前記印刷組成物を用いた印刷方法を提供する。
【０００９】
本発明のさらに他の実施態様は、前記印刷組成物を用いて形成したパターンを提供する。
【発明の効果】
【００１０】
本発明にかかる印刷組成物は、従来のインク組成物とは異なり、大気中への溶媒の揮発による乾燥およびブランケットへの吸収問題が改善され、微細線幅のパターンを形成するのに有用に使用可能である。
【図面の簡単な説明】
【００１１】
【図１】比較例１による印刷結果を示す写真である。
【図２】実施例１による印刷結果を示す写真である。
【図３】実施例２による印刷結果を示す写真である。
【図４】実施例３による印刷結果を示す写真である。
【図５】実施例３による印刷結果を示す写真である。
【図６】実施例３による印刷結果を示す写真である。
【図７】実施例３による印刷結果を示す写真である。
【図８】実施例４による印刷結果を示す写真である。
【図９】実施例５による印刷結果を示す写真である。
【図１０】実施例６による印刷結果を示す写真である。
【図１１】比較例２による印刷結果を示す写真である。
【発明を実施するための形態】
【００１２】
以下、本発明についてより詳細に説明する。
【００１３】
本発明の一実施態様は、イオン性液体を含んでなる印刷組成物を提供する。
【００１４】
前記イオン性液体（ｉｏｎｉｃ  ｌｉｑｕｉｄ）は、イオンまたは短期イオン対（ｓｈｏｒｔ−ｌｉｖｅｄ  ｉｏｎ  ｐａｉｒｓ）を含んでなるもので、常温で液体として存在する物質を意味する。これは、通常の溶媒が電気的に中性の分子状態で液体状態を維持するのとは異なる。本発明では、印刷組成物にイオン性液体を添加することにより、微細線幅を有するパターンを形成可能な印刷組成物を提供することができることを見出した。
【００１５】
印刷組成物に溶媒のみを用いる場合、一般的に、印刷に用いられる有機溶媒は、揮発特性とシリコーンへの吸収によってインク組成物の乾燥を促進するため、微細線幅のパターンを形成する時に残膜の発生または印刷ムラによるパターン不良が発生しやすい。しかし、本発明では、印刷組成物にイオン性液体を添加することにより、前記のような問題を防止することができる。
【００１６】
また、前記イオン性液体は、多様な陽イオンと陰イオンとの組み合わせからなり得るため、物性の調整が容易であるという利点がある。例えば、前記イオン性液体は、陽イオンまたは陰イオンの種類に応じて、粘度、親水性または疎水性、安定性などが調整可能であり、溶媒が共に使用される場合、溶媒との混合性（ｍｉｓｃｉｂｉｌｉｔｙ）も調整可能である。
【００１７】
例えば、１−メチル−３−アルキル−イミダゾリウムヘキサフルオロホスフェート（１−ｍｅｔｈｙｌ−３−ａｌｋｙｌ−ｉｍｉｄａｚｏｌｉｕｍ  ｈｅｘａｆｌｕｏｒｏｐｈｏｓｐｈａｔｅ）と１−メチル−３−アルキル−イミダゾリウム−ビス（トリフルオロメチルスルホニル）イミド（１−ｍｅｔｈｙｌ−３−ａｌｋｙｌ−ｉｍｉｄａｚｏｌｉｕｍ  ｂｉｓ（ｔｒｉｆｌｕｏｒｏｍｅｔｈｙｌｓｕｌｆｏｎｙｌ）ｉｍｉｄｅ）の場合、同じ陽イオンに対して、陰イオンがヘキサフルオロホスフェートの時の水に対する溶解度（ｓｏｌｕｂｉｌｉｔｙ）が、ビス（トリフルオロメチルスルホニル）イミドの時の溶解度よりはるかに高く、同じ陰イオンの場合、陽イオンが１−メチル−３−アルキル−イミダゾリウム（１−ｍｅｔｈｙｌ−３−ａｌｋｙｌ−ｉｍｉｄａｚｏｌｉｕｍ）内のアルキル鎖（ａｌｋｙｌ  ｃｈａｉｎ）の長さが長くなるにつれ、水に対する溶解度は低下する。また、アクリル（ａｃｒｙｌ）樹脂内に１−メチル−３−アルキル−イミダゾリウムビス（トリフルオロメチルスルホニル）イミド混合した場合、アルキル（ａｌｋｙｌ）グループが長くなるにつれ、高温での移動がはるかに少なくなる。このように多様な陽イオン、陰イオン対の選択により、所望の物性を調整することができる。
【００１８】
本発明では、蒸気圧が無視すべきで大気への乾燥がほとんどなく、シリコーン樹脂のようなブランケット材料に吸収されないイオン性液体を用いることが好ましい。例えば、ブランケット材料としてシリコーン樹脂が用いられる場合、前記イオン性液体は、シリコーン樹脂の非極性に反する高い極性を有することが好ましい。
【００１９】
前記イオン性液体は、常温で液体として存在できるように融点（ｍｅｌｔｉｎｇ  ｐｏｉｎｔ）が１００度以下の温度で液体状態で存在する塩を定義し、本発明では、常温で液体状態の塩は、常温イオン性液体（ｒｏｏｍ  ｔｅｍｐｅｒａｔｕｒｅ  ｉｏｎｉｃ  ｌｉｑｕｉｄｓ）が好ましい。
【００２０】
前記イオン性液体は、沸点（ｂｏｉｌｉｎｇ  ｐｏｉｎｔ）が３００度以上であることが好ましい。この場合、大気への揮発特性が極めて小くなる。一般的に、沸点が高くなると、蒸気圧が低下するからである。
【００２１】
前記イオン性液体は、通常、印刷法においてブランケット材料として用いられるシリコーン樹脂への吸収度ＳＰが約１以下であることが好ましく、より好ましくは０．５以下である。シリコーン樹脂への吸収度(ＳＰ)は、下記式で表示できる。
ＳＰ＝（浸漬後の長さ−浸漬前の長さ）／（浸漬前の長さ）×１００
【００２２】
前記イオン性液体に含まれる陽イオンとしては、下記のようなものがあるが、これらの例によってのみ本発明の範囲が限定されるものではない。
【化１】
2013532195.tif 000003
【化２】
2013532195.tif 000004
［化３］
［ＮＲ１Ｒ２Ｒ３Ｒ４］＋
［化４］
［ＰＲ１Ｒ２Ｒ３Ｒ４］＋
Ｒ１〜Ｒ４は、それぞれ炭素数１０以下のアルキル基またはエーテル結合を含んでなる基または水素であることが好ましい。
【００２３】
前記イオン性液体に含まれる陰イオンとしては、例えば、ＡｌＣｌ４、Ｃｌ、Ｂｒ、Ｉ、ＮＯ３、ＳＯ４、ＣＦ３ＣＯＯ、ＣＦ３ＳＯ３、ＢＦ４、ＰＦ６、ＳｂＦ６および［Ｘ（ＹＯｍＲｆ）ｎ］（Ｒｆは、炭素数１〜４のパーフルオロアルキル基であり、Ｙは、ＣまたはＳであり、Ｘは、ＮまたはＣであり、前記ｍは、ＹがＣの場合には１で、ＹがＳの場合には２であり、前記ｎは、Ｘが窒素の時に２で、Ｘが炭素の時に３である）があるが、これらの例によってのみ本発明の範囲が限定されるものではない。
【００２４】
前記イオン性液体は、印刷組成物に添加される他の成分との相溶性が優れたものを使用することが好ましく、好ましい例としては、１−ブチル−３−メチル−イミダゾリウムアセテート、１−エチル−３−メチル−イミダゾリウムアセテート、１−ブチル−１−メチル−ピロリジニウムビス（トリフルオロメチルスルホニル）イミド、１−ブチル−３−メチル−イミダゾリウムエチルスルフェート、１−ブチル−３−メチル−イミダゾリウムメタンスルホネート、１−ブチル−３−メチル−イミダゾリウムトリフルオロメタンスルホネート、１−エチル−３−メチル−イミダゾリウムトリフルオロメタンスルホネート、１−ブチル−３−メチルイミダゾリウムヘキサフルオロホスフェート、１−ブチル−３−メチルイミダゾリウムテトラボレートなどが使用可能である。
【００２５】
イオン性液体のうち、イソプロパノール（ｉｓｏｐｒｏｐａｎｏｌ）において、溶解性が優れた溶媒に対する物性について、表１に記載した。
【表１】
2013532195.tif 000005
【００２６】
本発明にかかる印刷組成物は、大気への揮発程度を示す蒸気圧、スウェリングの程度（ｓｗｅｌｌｉｎｇ）、ブランケットや印刷対象基材への付着性、最終パターンの乾燥度、印刷工程の容易性などを考慮して、溶媒に添加して使用することが好ましい。基本的な印刷溶媒の例としては、アルコール類、エーテル類、ケトン類、炭化水素類を使用することができる。具体的には、メタノール、エタノール、イソプロパノール、１−メトキシプロパノール、ブタノール、エチルヘキシルアルコールおよびテルピネオールを含んでなるアルコール類；エチレングリコール、グリセリンのようなグリコール類；エチルアセテート、ブチルアセテート、メトキシプロピルアセテート、カルビトールアセテート、エチルカルビトールアセテートのようなアセテート類；メチルセロソルブ、ブチルセロソルブ、ジエチルエーテル、テトラヒドロフランおよびジオキサンを含んでなるエーテル類；メチルエチルケトン、アセトン、ジメチルホルムアミドおよび１−メチル−２−ピロリドンを含んでなるケトン類；ヘプタン、ドデカン、パラフィンオイル、ミネラルスピリットのような炭化水素系、ベンゼン、トルエンおよびキシレンを含んでなる炭化水素類；からなる群から選択されてなる一種およびこれらの２種以上の混合溶媒を使用することができる。
【００２７】
本発明にかかる印刷組成物が溶媒をさらに含んでなる場合、イオン性液体は、印刷組成物全体の０．１重量％〜１０重量％であることが好ましい。この時、前記含有量が０．１重量％未満の場合、微細線幅印刷の改善がなく、１０重量％を超える場合、印刷物の物性に否定的な影響を及ぼす。
【００２８】
本発明にかかる印刷組成物は、目的の印刷パターンで要求される機能を付与するために機能性材料をさらに含んでなることができる。例えば、本発明にかかる印刷組成物は、導電性材料、絶縁性材料、半導体性材料の少なくとも１種の材料をさらに含んでなることができる。この場合、前記イオン性液体の陽イオンまたは陰イオンとしては、前記機能性材料との反応を起こさないものを選択して使用することが好ましい。
【００２９】
前記導電性材料としては、有機金属塩、金属粒子などが使用可能である。例えば、銀、アルミニウム、銅、ネオジム、モリブデンまたはこれらの合金が使用可能である。前記導電性材料には、工程性のための有機バインダー、ガラスフリットや、黒化物質として、金属酸化物、カーボンブラック、カーボンナノチューブ、黒色顔料、着色されたガラスフリットなどがさらに添加可能である。
【００３０】
前記絶縁性材料としては、光硬化型または熱硬化型樹脂が使用可能である。前記光硬化型樹脂は、紫外線などの照射に硬化する樹脂が使用される。例えば、ラジカル反応性不飽和結合を有するアクリレート化合物からなる樹脂組成物、ラジカル反応性不飽和結合を有するアクリレート化合物とメルカプト（ｍｅｒｃａｐｔｏ）化合物からなる樹脂組成物、エポキシアクリレート、ウレタンアクリレート、ポリエステルアクリレート、ポリエーテルアクリレートなどのオリゴマーを多官能アクリレート単量体に応用させた樹脂組成物などを挙げることができる。熱硬化型樹脂としては、フェノール樹脂、不飽和ポリエステル樹脂、エポキシ樹脂、ポリウレタン樹脂、シリコーン樹脂、またはポリイミド樹脂などを挙げることができる。
【００３１】
前記半導体性材料としては、例えば、酸化物光半導体として、単式金属酸化物、ペロブスカイト構造を有する化合物を使用することができる。単式金属酸化物としては、チタン、錫、亜鉛、鉄、タングステン、ジルコニウム、ハフニウム、ストロンチウム、インジウム、セリウム、イットリウム、ランタン、バナジウム、ニオブ、またはタンタル酸化物がある。ペロブスカイト構造を有する化合物としては、チタン酸ストロンチウム、チタン酸カルシウム、チタン酸ナトリウム、チタン酸バリウム、ニオブ酸カリウムがある。
【００３２】
本発明にかかるイオン性液体を含んでなる印刷組成物は、溶媒および機能性材料をさらに含んでなることができる。
【００３３】
前記イオン性液体、溶媒および機能性材料を含んでなる印刷組成物は、印刷組成物の総重量を基準として、前記イオン性液体は０．０１〜１０重量％、前記溶媒は５〜８０重量％、および前記機能性材料は１５〜９０重量％を含んでなることができる。
【００３４】
この時、前記イオン性液体の含有量が０．１重量％未満の場合、微細線幅印刷の改善がなく、１０重量％を超える場合、印刷物の物性に否定的な影響を及ぼす。また、前記溶媒の含有量が５重量％未満の場合、粘度が高過ぎて印刷工程が不可能であり、８０重量％を超える場合、粘度が低過ぎて印刷工程が不可能であり、印刷インクとしての機能を有しにくい。また、前記機能性材料の含有量が１５重量％未満の場合、印刷インクとして機能を果たしにくく、９０重量％を超える場合、印刷インクを作ることができず、さらに、粘度が高過ぎて印刷ができない。
【００３５】
本発明にかかる印刷組成物は、３ｃｐｓ〜３０，０００ｃｐｓの粘度を有することが好ましい。
【００３６】
本発明の他の実施態様は、前記印刷組成物を用いた印刷方法を提供する。本発明で使用可能な印刷方法としては特に限定されず、グラビア、グラビアオフセット、リバースオフセットまたはインクジェット法などを用いることができ、前記印刷方法では、ロール（ｒｏｌｌ）タイプまたは平板（ｐｌａｔｅ）タイプが使用可能である。
【００３７】
例えば、リバースオフセット印刷は、ロール型ブランケットにペーストを塗布した後、これを凹凸を有するクリシェと密着させてブランケット上に目的のパターンを形成し、次いで、ブランケット上に形成されたパターンを導電性膜に転写させる方式で実施できる。あるいは、グラビアオフセット印刷は、パターンが刻まれた凹版にペーストを満たした後、ブランケット（ｂｌａｎｋｅｔ）と呼ばれるシリコーンゴムで一次転写を行い、前記ブランケットと導電性膜が形成された基板とを密着させて二次転写を行う方式で実施できる。前記凹版は、基板を精密エッチングして製造することができる。前記凹版は、金属板をエッチングして製造することもでき、または高分子樹脂を介した光学的パターニングにより製造することもできる。グラビア印刷は、ロール上にパターンが刻まれたブランケットを巻いてペーストをパターン内に満たした後、導電性膜が形成された基板に転写させる方式で実施できる。本発明では、前記方式がそれぞれ単独で使用できるだけでなく、前記方式が複合的に使用されてもよい。
【００３８】
本発明のさらに他の実施態様は、前記印刷組成物を用いて形成したパターンを提供する。
【００３９】
本発明によって形成されたパターンは、粒子性を有することを特徴とする。ここで、粒子性とは、パターンを構成する機能性材料が粒子状態そのまま、または前記粒子が互いにネッキング（ｎｅｃｋｉｎｇ）の状態で存在することを意味する。これは、蒸着方法を用いる場合のように、パターンの構成物質が粒子の形態で存在しないのと対比される。
【００４０】
本発明によって形成されたパターンの線幅と線高さの比率（線高さ／線幅）は、０．３以下であることが好ましい。前記パターンの線幅は１００マイクロメートル以下、好ましくは０．１〜３０マイクロメートル、より好ましくは０．５〜２０マイクロメートル、さらに好ましくは１〜１５マイクロメートルに形成できる。前記パターンの線高さは６マイクロメートル以下、好ましくは約４マイクロメートル以下に形成できる。
【００４１】
［実施例］
以下、実施例を用いて本発明をより詳細に説明するが、下記の実施例は、本発明を例示するためのものであり、本発明の範囲を限定するためのものではない。
【００４２】
実施例１
ナノシルバーペースト（ナノシルバー２０ｎｍ７０％、溶媒３０％；溶媒は、アルファ−テルピネオールとＢＣＡ（ｂｕｔｙｌ  ｃａｒｂｉｔｏｌ  ａｃｅｔａｔｅの混合物）および全体の重量対比１−ブチル−１−メチルピロリジニウムビス（トリフルオロメチルスルホニル）イミド５重量％を含んでなる印刷組成物（粘度６０００ｃｐｓ）を、相対湿度４４％でグラビアオフセット方式で印刷を行った。この時、オフ（ｏｆｆ）後セット（ｓｅｔ）の間の時間（以下、待ち時間；オフはクリシェ（ｃｌｉｃｈｅ）上にあるペーストをシリコーンブランケットに全て転写することをいい、セットは、ブランケット上のペーストを基材に転写することである。したがって、オフが全て終わってセットが始まる直前の間が待ち時間である）は０秒であった。印刷結果を図２に示した。
【００４３】
実施例２
待ち時間を３０秒としたものを除けば、実施例１と同様に実施した。印刷結果を図３に示した。待ち時間を３０秒としたにもかかわらず、印刷状態が良好であることを確認することができる。
【００４４】
実施例３
待ち時間を０秒に固定し、イオン性液体の組成を０．１、０．５、１、５％に変化させ、実施例１と同様に印刷を行った。印刷結果を図４〜図７に示した。組成物の範囲内では印刷状態が良好であることを確認することができた。
【００４５】
実施例４
イオン性液体を１−ブチル−３−メチル−イミダゾリウムテトラボレートに変化させ、実施例１と同様に実験を行った。添加後の実験結果を図８に示した。イオン性液体を添加した後に印刷状態がよくなることを確認することができる。
【００４６】
実施例５
イオン性液体を１−エチル−３−メチル−イミダゾリウムテトラフルオロボレートに変化させ、実施例１と同様に実験を行った。添加後の実験結果を図９に示した。イオン性液体を添加した後に印刷状態がよくなることを確認することができる。
【００４７】
実施例６
イオン性液体を１−ブチル−３−メチル−イミダゾリウムヘキサフルオロホスフェートに変化させ、実施例１と同様に実験を行った。添加後の実験結果を図１０に示した。イオン性液体を添加した後に印刷状態がよくなることを確認することができる。
【００４８】
比較例１
イオン性液体である１−ブチル−１−メチルピロリジニウムビス（トリフルオロメチルスルホニル）イミドを使用しないことを除けば、実施例１と同様に実施した。印刷結果を図１に示した。待ち時間を０秒としたにもかかわらず、印刷不良が発生したことを確認することができる。
【００４９】
比較例２
イオン性液体である１−ブチル−１−メチルピロリジニウムビス（トリフルオロメチルスルホニル）イミドの代わりにプロパノールアミンを使用したことを除けば、実施例１と同様に実施した。印刷結果を図１１に示した。待ち時間を０秒としたにもかかわらず、印刷不良が発生したことを確認することができる。プロパノールアミンのＳＰは８であった。
【図１】
2013532195.tif 000008
【図２】
2013532195.tif 000009
【図３】
2013532195.tif 000010
【図４】
2013532195.tif 000011
【図５】
2013532195.tif 000012
【図６】
2013532195.tif 000013
【図７】
2013532195.tif 000014
【図８】
2013532195.tif 000015
【図９】
2013532195.tif 000016
【図１０】
2013532195.tif 000017
【図１１】
2013532195.tif 000018
【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
イオン性液体を含んでなる、印刷組成物。
【請求項２】
溶媒をさらに含んでなることを特徴とする、請求項１に記載の印刷組成物。
【請求項３】
前記イオン性液体が、印刷組成物全体の０．１〜１０重量％であることを特徴とする、請求項１又は２に記載の印刷組成物。
【請求項４】
前記溶媒が、メタノール、エタノール、イソプロパノール、１−メトキシプロパノール、ブタノール、エチルヘキシルアルコールおよびテルピネオールを含んでなるアルコール類；エチレングリコール、グリセリンのようなグリコール類；エチルアセテート、ブチルアセテート、メトキシプロピルアセテート、カルビトールアセテート、エチルカルビトールアセテートのようなアセテート類；メチルセロソルブ、ブチルセロソルブ、ジエチルエーテル、テトラヒドロフランおよびジオキサンを含んでなるエーテル類；メチルエチルケトン、アセトン、ジメチルホルムアミドおよび１−メチル−２−ピロリドンを含んでなるケトン類；ヘプタン、ドデカン、パラフィンオイル、ミネラルスピリットのような炭化水素系、ベンゼン、トルエンおよびキシレンを含んでなる炭化水素類；からなる群から選択されてなる一種又はこれらの二種以上の混合溶媒であることを特徴とする、請求項２又は３に記載の印刷組成物。
【請求項５】
機能性材料をさらに含んでなることを特徴とする、請求項１〜４の何れか一項に記載の印刷組成物。
【請求項６】
前記機能性材料が、導電性材料、絶縁性材料および半導体性材料の少なくとも１種をさらに含んでなることを特徴とする、請求項５に記載の印刷組成物。
【請求項７】
溶媒および機能性材料をさらに含んでなることを特徴とする、請求項１に記載の印刷組成物。
【請求項８】
前記印刷組成物の総重量を基準として、前記イオン性液体が０．０１〜１０重量％、前記溶媒が５〜８０重量％、および前記機能性材料が１５〜９０重量％の量で含んでなることを特徴とする、請求項７に記載の印刷組成物。
【請求項９】
前記イオン性液体の融点（ｍｅｌｔｉｎｇ  ｐｏｉｎｔ）が１００℃以下であることを特徴とする、請求項１〜８の何れか一項に記載の印刷組成物。
【請求項１０】
前記イオン性液体の沸点（ｂｏｉｌｉｎｇ  ｐｏｉｎｔ）が３００℃以上であることを特徴とする、請求項１〜９の何れか一項に記載の印刷組成物。
【請求項１１】
前記イオン性液体が、下記式で表示されるシリコーン樹脂への吸収度(ＳＰ)が約１以下であることを特徴とする、請求項１〜１０の何れか一項に記載の印刷組成物。
［式］
ＳＰ＝（浸漬後の長さ−浸漬前の長さ）／（浸漬前の長さ）×１００
【請求項１２】
前記イオン性液体が、下記化学式１〜４で表示される陽イオンの１種以上を含んでなることを特徴とする、請求項１〜１１の何れか一項に記載の印刷組成物。
【化１】
2013532195.tif 000019
【化２】
2013532195.tif 000020
【化３】
2013532195.tif 000021
【化４】
2013532195.tif 000022
（Ｒ１〜Ｒ４は、それぞれ炭素数１０以下のアルキル基またはエーテル結合を含んでなる基または水素である。）
【請求項１３】
前記イオン性液体が、ＡｌＣｌ４、Ｃｌ、Ｂｒ、Ｉ、ＮＯ３、ＳＯ４、ＣＦ３ＣＯＯ、ＣＦ３ＳＯ３、ＢＦ４、ＰＦ６、ＳｂＦ６および［Ｘ（ＹＯｍＲｆ）ｎ］（式中、Ｒｆは、炭素数１〜４のパーフルオロアルキル基であり、Ｙは、ＣまたはＳであり、Ｘは、ＮまたはＣであり、前記ｍは、ＹがＣの場合には１で、ＹがＳの場合には２であり、前記ｎは、Ｘが窒素の時に２で、Ｘが炭素の時３である）からなる群より選択される陰イオンを１種以上含んでなることを特徴とする、請求項１〜１２の何れか一項に記載の印刷組成物。
【請求項１４】
前記イオン性液体が、１−ブチル−３−メチル−イミダゾリウムアセテート、１−エチル−３−メチル−イミダゾリウムアセテート、１−ブチル−１−メチル−ピロリジニウムビス（トリフルオロメチルスルホニル）イミド、１−ブチル−３−メチル−イミダゾリウムエチルスルフェート、１−ブチル−３−メチル−イミダゾリウムメタンスルホネート、１−ブチル−３−メチル−イミダゾリウムトリフルオロメタンスルホネート、１−エチル−３−メチル−イミダゾリウムトリフルオロメタンスルホネート、１−ブチル−３−メチルイミダゾリウムヘキサフルオロホスフェートおよび１−ブチル−３−メチルイミダゾリウムテトラボレートからなる群より選択された１種以上を含んでなることを特徴とする、請求項１〜１３の何れか一項に記載の印刷組成物。
【請求項１５】
前記印刷組成物の粘度が３ｃｐｓ〜３０，０００ｃｐｓであることを特徴とする、請求項１〜１４の何れか一項に記載の印刷組成物。
【請求項１６】
請求項１〜１５の何れか一項に記載の印刷組成物を基材上に印刷するステップを含んでなることを特徴とする、印刷方法。
【請求項１７】
グラビア、グラビアオフセット、リバースオフセットまたはインクジェット法を用いることを特徴とする、請求項１６に記載の印刷方法。
【請求項１８】
請求項１〜１５の何れか一項に記載の印刷組成物を用いて形成されていることを特徴とする、パターン。
【請求項１９】
前記パターンが、粒子性を有することを特徴とする、請求項１８に記載のパターン。
【請求項２０】
前記パターンの線幅と線高さの比率（線高さ／線幅）が、０．３以下であることを特徴とする、請求項１８又は１９に記載のパターン。
【請求項２１】
前記パターンの線幅が０．１〜３０マイクロメートルであり、
前記パターンの線高さが６マイクロメートル以下であることを特徴とする、請求項１８又は１９に記載のパターン。
【国際調査報告】
2013532195.tif 000023
2013532195.tif 000024
2013532195.tif 000025
2013532195.tif 000026